КАТАЛИЗАТОР И СПОСОБ

1. Способ дегидрирования углеводорода, содержащий стадию подачи потока сырья, содержащего по меньшей мере один углеводород, над катализатором, содержащим каталитически активную углеродную фазу, где упомянутый катализатор образуют путем пропускания углеводородсодержащего газа над предшественником катализатора при повышенной температуре в течение времени, достаточного для образования активной углеродной фазы.
2. Способ по п.1, где упомянутый предшественник катализатора содержит соединение металла.
3. Способ по п.2, где упомянутое соединение металла представляет собой соединение металла, выбранного из V, Cr, Mn, Fe, Co, Ni, Pt, Pd, Ru, Au, Mo и Rh.
4. Способ по любому из пп.2 и 3, где данное соединение металла содержит металл в элементарной форме или оксид, карбонат, нитрат, сульфат, сульфид или гидроксид данного металла.
5. Способ по любому из пп.2 и 3 где упомянутое соединение металла наносят на пористый носитель.
6. Способ по п.1, где упомянутый предшественник катализатора содержит предварительно сформированный углеродный нановолокнистый материал.
7. Способ по п.1, где упомянутый углеводород содержит алкан, имеющий от 2 до 24 атомов углерода, который дегидрируют с образованием алкена.
8. Способ по п.7, где упомянутое дегидрирование выполняют по существу в отсутствие кислорода.
9. Способ по п.1, где упомянутая повышенная температура находится в интервале 650-750°С.
10. Способ по п.1, где упомянутый углеводородсодержащий газ пропускают над упомянутым предшественником катализатора при упомянутой повышенной температуре в течение по меньшей мере одного часа.
11. Способ формирования катализатора дегидрирования алканов, содержащий стадию контактирования предшественника катализатора с углеводородом при температуре больше чем 650°С.
12. Способ по п.11, где упомянутый предшественник катализатора содержит соединение металла или предварительно сформированное углеродное нановолокно.
13. Способ по п.12, где упомянутый металл выбирают из V, Cr, Mn, Fe, Co, Ni, Pt, Pd, Ru и Rh.
14. Способ по п.12, где упомянутое соединение металла содержит оксид металла.
15. Способ по любому из пп.12-14, где упомянутое соединение металла наносят на пористый носитель.
16. Способ по любому из пп.11-14, где упомянутый углеводород содержит алкан, и катализатор формируют in-situ в реакторе, подходящем для проведения неокислительного дегидрирования упомянутого алкана, и способ дополнительно включает стадию использования катализатора для катализа дегидрирования упомянутого алкана в упомянутом реакторе.
17. Способ неокислительного дегидрирования алкана с образованием алкена, содержащий стадию контактирования потока сырья, содержащего по меньшей мере один алкан, с катализатором, содержащим углерод в форме наноструктуры.